(57)【要約】  バイオベースのバッキングを含むカーペット又はカーペットタイルを提供する。得られるカーペットタイルは、環境面での利点を有し、化石燃料の需要を低減する。バッキングは、樹脂、油、任意選択で熱可塑性エラストマー、及び充填材物質を含むバッキング組成物を用いて作成される。【特許請求の範囲】
【請求項１】
テキスタイルトップクロス、プレコート層、及びバッキング層を含むカーペット又はカーペットタイルであって、
前記バッキング層が、バッキング組成物を含み、
前記バッキング組成物が、
−  天然樹脂、好ましくは、ロジン又はロジン誘導体；
−  任意に精製又は変成されていてもよい天然油、好ましくは、任意に精製又は変成されていてもよい植物油；
−  任意選択で含まれていてよい熱可塑性エラストマー；及び
−  充填材
を含む、カーペット又はカーペットタイル。
【請求項２】
前記バッキング組成物が、
−  約５質量％〜約５０質量％の、天然樹脂、好ましくは、ロジン又はロジン誘導体；
−  約０．１質量％〜約２０質量％の天然油；
−  約０質量％〜約１０質量％の熱可塑性エラストマー；及び
−  約５０質量％〜約９５質量％の充填材
を含む、請求項１に記載のカーペット又はカーペットタイル。
【請求項３】
前記バッキング組成物が、ＥＮ１４２７：２００７に記述された方法を用いて測定して、６０〜１８０℃の範囲の環球式軟化点を有し、かつ／あるいは、ＥＮ１４２６：２００７に記述された方法を用いて測定して、０．２〜２００×０．１ｍｍの範囲の２５℃での針貫入を有する、請求項１又は２に記載のカーペット又はカーペットタイル。
【請求項４】
前記天然樹脂が、ロジン又はロジン誘導体、例えば、エステル化ロジン、水添ロジン、フェノールロジン、テルペンロジン等である、請求項１〜３のいずれか一項に記載のカーペット又はカーペットタイル。
【請求項５】
前記植物油が、菜種油、精製菜種油、ヒマワリ油、精製ヒマワリ油、及び精製高オレイン酸ヒマワリ油からなる群から選択される、請求項１〜４のいずれか一項に記載のカーペット又はカーペットタイル。
【請求項６】
約０．１質量％〜約５質量％の熱可塑性エラストマーを含むバッキング組成物を含む、請求項１〜５のいずれか一項に記載のカーペット又はカーペットタイル。
【請求項７】
前記熱可塑性エラストマーが、エチレン及び酢酸ビニルのコポリマーである、請求項６に記載のカーペット又はカーペットタイル。
【請求項８】
前記熱可塑性エラストマーが、ポリスチレン及びポリブタジエンのブロックコポリマー（ＳＢＳ）である、請求項６に記載のカーペット又はカーペットタイル。
【請求項９】
前記熱可塑性エラストマーが、ポリオレフィンポリマーである、請求項６に記載のカーペット又はカーペットタイル。
【請求項１０】
前記熱可塑性エラストマーが、ポリヒドロキシアルカノエートである、請求項６に記載のカーペット又はカーペットタイル。
【請求項１１】
前記充填材が、炭酸カルシウム（石灰石）、ケイ酸塩、シリカ、シリカの酸化物、アンチモンの炭酸塩、硫酸塩及び酸化物、アルミニウム三水和物、カーボンブラック、タルク、粘土、カオリン、有機充填材（ウッドチップ、木粉、殻粉など）、植物性材料（植物繊維、植物の殻、植物残渣など）、並びにリサイクル材料（リサイクルゴム、リサイクルプラスチック、リサイクル繊維など）から選択される、請求項１〜１０のいずれか一項に記載のカーペット又はカーペットタイル。
【請求項１２】
前記バッキング組成物が、０質量％〜２質量％の抗酸化剤をさらに含む、請求項１〜１１のいずれか一項に記載のカーペット又はカーペットタイル。
【請求項１３】
ビチューメンを本質的に含まない、請求項１〜１２のいずれか一項に記載のカーペット又はカーペットタイル。
【請求項１４】
炭化水素ワックスを本質的に含まない、請求項１〜１３のいずれか一項に記載のカーペット又はカーペットタイル。
【請求項１５】
−  ヤーン又は繊維を含む表面側と、プレコート層を含む裏面側とを含む、プレコーティングされたトップクロスを準備する工程；
−  請求項１〜１３のいずれか一項で定義したバッキング組成物を調製する工程；及び
−  前記バッキング組成物を前記プレコート層上に適用する工程
を含む、請求項１〜１３のいずれか一項に記載のカーペット又はカーペットタイルの製造方法。  
【発明の詳細な説明】
【技術分野】
【０００１】
本発明の分野は、テキスタイル（textile）フロアコーティング材料、特にカーペット及びカーペットタイルである。
【背景技術】
【０００２】
カーペット及びカーペットタイルは、典型的には、テキスタイルトップクロス、プレコート層、及び裏側のバッキング層からなる。テキスタイルトップクロスは、最も一般的には、タフティング法、ウィービング法、又はニードルフェルト法で製造される。タフティング法では、カーペットヤーンが最初のバッキングにニードリングされる。ウィービング法では、２組のカーペットヤーンが直角に交絡される。ニードルフェルト法では、カーペット繊維が、加工及び／又は強化のために、場合によりスクリムを使用して互いにニードリングされる。ヤーン及び繊維は、天然材料及び／又は合成材料から構成されていてよい。
【０００３】
テキスタイルトップクロスは、プレコーティング組成物と呼ばれる水性の充填又は未充填ラテックスでその裏側がプレコーティングされていてよい。ヤーン又は繊維は、このプレコーティング組成物にしっかりと結合し、良好な結合力がもたらされる。水性プレコーティング組成物の代替として、例えば、充填又は未充填ホットメルト組成物がある。他の代替として、トップクロスの裏側でヤーン又は繊維を一緒に融解することができる。
【０００４】
本明細書では、プレコートされたトップクロスは、トップクロスをプレコーティングするか、又はトップクロスの裏側でヤーン又は繊維を一緒に溶融することによって製造される、中間製品である。ここで、プレコート層は、プレコーティング組成物、又は溶融ヤーン若しくは溶融繊維を含む層である。
【０００５】
広幅カーペットのバッキングは、通常、第２のラテックスコーティングと、しばしば織られた基材である第２のバッキングとからなる。カーペットタイルのバッキングは、通常より重い。これは製品の性能と耐久性に不可欠だからである。これにより、過酷な使用が劣化することなく可能になる。バッキングは、平坦性、寸法安定性、剛性、及び質量を提供し、それによって接着剤の必要性を最小にするか又は排除する。カーペットタイルのバッキングは、通常、任意にガラスベールもしくはガラススクリムを寸法安定性のために有する充填されたバッキング組成物、及び／又は、被覆フリースとしての任意の不織布からなる。
【０００６】
カーペットタイルのために一般的に使用されるバッキング組成物は、化石燃料ベースであり、例えばそれらはビチューメン、ＰＶＣ、又はポリオレフィンを含む。化石燃料は絶えず自然のプロセスによって形成されるが、それらは形成されるのに何百万年もかかり、新しいものが作られるよりはるかに早く既知の実行可能な埋蔵量が枯渇されるため、一般に再生不可能な資源と考えられる。さらに、化石燃料の使用は、その燃焼が悪名高い温室効果ガスである二酸化炭素の形成をもたらすため、将来的な環境問題を引き起こす。さらに、カーペットからの揮発性有機化合物（ＶＯＣ）の排出は、人間の健康に悪影響を及ぼし得る室内空気質問題として広く認識されている。ＶＯＣは、カーペットやカーペットタイル自体からだけでなく、カーペットやカーペットタイルを床面に固定するために使用される接着剤からも生じる。また、カーペットに使用される素材には、製造、設置、使用、メンテナンス、及び使用済みの用途で有害となる可能性のある有毒成分が含まれていてはならない。現在使用されている化石燃料ベースのバッキング材料の具体的な毒性問題は、ビチューメン中に存在する有毒なＰＡＨ（多環式芳香族炭化水素）の存在、及びＰＶＣの焼却後の燃焼ガス中での有毒成分の形成、及びポリオレフィン用モノマーの存在である。
【０００７】
米国特許出願公開第２００６／０１３４３７４号には、リサイクルされた消費後ガラスから製造されたガラス粉末を使用して作られるカーペットバッキングについて記載がされている。それは、１２〜２０質量％のエチレン酢酸ビニル（ＥＶＡ）ポリマー、０〜５５質量％のガラス充填材、及び２０〜４０質量％の樹脂を含む充填ホットメルトを含む。 このカーペットバッキングに組み入れることができる充填材の量は比較的少ない。また、非バイオベースのＥＶＡホットメルトの量が比較的多く、それによってカーペットバッキングの持続可能性（sustainability）が損なわれている。ポリマーを製造するのにより多くのエネルギーを必要とするため、ＥＶＡはロジン（その誘導体を含む）よりも環境影響が大きい。
【０００８】
米国特許出願公開第２０１１／０１８９４２７号は、以前のカーペットタイル構築物よりも軽量で、より環境に優しい材料を利用するカーペットタイルを提供することに関するものである。ここでは、２５質量％のポリ塩化ビニルコポリマー及びホモポリマー、５３．８質量％の再生ガラス、並びに２１％のエポキシ化大豆油とひまし油の酢酸エステルとの混合物を含むカーペットバッキングが記載されている。 このカーペットバッキングに組み入れることができるフィラーの量は比較的少ない。さらに、そのようなカーペットバッキングは、完全に生物由来の形態では提供されていない。このバッキングは、比較的高い割合の非バイオベースのポリ塩化ビニル（ＰＶＣ）を使用し、それによってカーペットタイルの持続可能性が損なわれている。ＰＶＣは、このポリマーを製造するのにより多くのエネルギーを必要とするため、ロジン（その誘導体を含む）よりも環境影響が大きい。また、このカーペットバッキングに組み入れることができるフィラーの量は比較的少ない。
【０００９】
米国特許第４，２０６，００７号には、１５〜１９質量％のスチレン−ブタジエンゴム、０．８〜５質量％の鹸化トールオイルピッチ、及び８０質量％の充填材を含むカーペットバッキングが記載されている。スチレン−ブタジエンゴムは、バイオベースではない。このように、このカーペットバッキングの持続可能性は損なわれている。スチレン−ブタジエンゴムは、このポリマーを製造するのにより多くのエネルギーを必要とするため、ロジン（その誘導体を含む）よりも環境影響が大きい。また、このバッキングは、スチレンブタジエンゴムラテックスからなり、これは水中分散液である。これにより、カーペット製造中に水を蒸発させるために多くの加熱エネルギーが必要とされ、それ故に持続可能性が低い。
【００１０】
米国特許第４４４３５７５号明細書は、以下：
−  ５〜６５質量％、好ましくは１０〜４０質量％の、オレフィン−極性モノマーコポリマー、好ましくはエチレン−酢酸ビニルコポリマー（ＥＶＡ）；
−  １〜５０質量％の量の、沸点が２５０℃以上であり、分子量が２５８〜４８２であり、室温で液体である、非縮合三環性芳香族炭化水素化合物の群から選択される１種以上のメンバーからなる合成油；
−  ３０〜９０質量％の量の、無機充填材。
−  最高で５０％までの量の、固体の低分子化合物成分
を含むバッキング層を有するカーペット又はカーペットタイルを開示している。
【００１１】
米国特許出願公開第２０１１／０００８５６７号には、プレコート層又は接着性バッキング層が、少なくとも１種の非塩素化非ポリビニルブチラールの熱可塑性ポリマー（エチレン／酢酸ビニル（ＥＶＡ）ポリマーであってよい）と、最高で９０質量％までの量の少なくとも１種の充填材（ＣａＣＯ３であってよい）と、任意の少なくとも１種の油（好ましくはパラフィン系油）と、０〜１５質量％の粘着性付与剤とを含み得るカーペット又はカーペットタイルが開示されている。
【００１２】
仏国特許出願公開第２７０２１８３号明細書には、織られているか否かにかかわらない合成繊維からなる基材（２）からなるタイプの、接着剤で結合されたフロアマットが開示されている。このフロアマットは、その下面上に、その表面全体にわたって、内側から外側に向かって、プライマリー層（３）と、スチレン及びカルボキシル化ブタジエンのコポリマー並びに天然ラテックスの、ロジンエステル及び炭化水素樹脂中の分散物からなる接着層（４）とを含むことを特徴とする。この層は、ＡＳＴＭ測定条件下で８〜１０ｃｍの間の値を有する粘着性、及び５００ｇ／ｃｍ２程度の剥離力を有する。
【先行技術文献】
【特許文献】
【００１３】
【特許文献１】米国特許出願公開第２００６／０１３４３７４号
【特許文献２】米国特許出願公開第２０１１／０１８９４２７号
【特許文献３】米国特許第４，２０６，００７号
【特許文献４】米国特許第４４４３５７５号
【特許文献５】米国特許出願公開第２０１１／０００８５６７号
【特許文献６】仏国特許出願公開第２７０２１８３号
【発明の概要】
【発明が解決しようとする課題】
【００１４】
本発明の目的は、化石燃料の必要性を減らし、かつ／あるいは温室効果ガスの排出を減らす、カーペット又はカーペットタイルを提供することである。追加的又は代替的に、ＶＯＣが少なく、かつ／あるいは有毒成分を含まない、カーペット又はカーペットタイルが必要とされている。追加的又は代替的に、よりバイオベースの、かつ／あるいはより環境的に持続可能な、すなわち環境影響がより小さい、カーペット又はカーペットタイルが必要とされている。追加的又は代替的に、より経済的に製造することができるカーペット又はカーペットタイル、好ましくは完全にバイオベースのカーペット又はカーペットタイルが必要とされている。
【課題を解決するための手段】
【００１５】
第１の側面では、本発明は、テキスタイルトップクロス、プレコート層、及びバッキング層を含むカーペット又はカーペットタイルであって、
前記バッキング層が、バッキング組成物を含み、
前記バッキング組成物が、
−  樹脂、好ましくは、ロジン又はロジン誘導体；
−  油、好ましくは、植物油；
−  任意選択で含まれていてよい熱可塑性エラストマー；及び
−  充填材
を含む、カーペット又はカーペットタイルに関する。
【００１６】
１つの実施態様では、本明細書で教示するバッキング組成物は、
−  約５質量％〜約５０質量％の、樹脂、好ましくは、ロジン又はロジン誘導体；
−  約０．１質量％〜約２０質量％の、油、好ましくは、天然油；
−  約０質量％〜約１０質量％の、熱可塑性エラストマー；及び
−  約５０質量％〜約９５質量％の、充填材
を含んでいてよい。
【００１７】
１つの実施態様では、本明細書で教示するバッキング組成物は、ＥＮ１４２７：２００７に記述された方法を用いて測定して、６０〜１８０℃の範囲の環球式軟化点を有し、かつ／あるいは、ＥＮ１４２６：２００７に記述された方法を用いて測定して、０．２〜２００×０．１ｍｍの範囲の２５℃での針貫入を有する
【００１８】
１つの好ましい実施態様では、樹脂は天然樹脂であり、好ましくは、ロジン又はロジン誘導体、例えばエステル化ロジン、水添ロジン、フェノールロジン、テルペンロジン等から選択される。
【００１９】
１つの好ましい実施態様では、油は天然油であり、好ましくは植物油であり、より好ましくは精製又は変性された植物油であり、さらにより好ましくは、菜種油、精製菜種油、ヒマワリ油、精製ヒマワリ油、及び精製高オレイン酸ヒマワリ油からなる群から選択される。天然油は、植物、動物、及び／又は藻類由来であるか又はそれらから得られる（非化石）。これは、必要とされる特性を付与するために（より単純な）物質から（人工的に／意図的に）作られる合成油とは対照的である。
【００２０】
１つの実施態様では、バッキング組成物は、約０．１質量％〜約５質量％の熱可塑性エラストマーを含んでいてよい。
【００２１】
１つの実施態様では、熱可塑性エラストマーは、エチレン及び酢酸ビニルのコポリマーである。
【００２２】
１つの実施態様では、可塑性エラストマーは、ポリスチレン及びポリブタジエンのブロックコポリマー（ＳＢＳ）である。
【００２３】
１つの実施態様では、熱可塑性エラストマーは、ポリオレフィンポリマーである。
【００２４】
１つの実施態様では、熱可塑性エラストマーは、ポリヒドロキシアルカノエートポリマーである。
【００２５】
１つの実施態様では、充填材は、炭酸カルシウム（石灰石）、ケイ酸塩、シリカ、シリカの酸化物、アンチモンの炭酸塩、硫酸塩及び酸化物、アルミニウム三水和物、カーボンブラック、タルク、粘土、カオリン、有機充填材（ウッドチップ、木粉、殻粉など）、植物性材料（植物繊維、植物の殻、及び植物残渣など）、並びにリサイクル材料（リサイクルゴム、リサイクルプラスチック、及びリサイクル繊維など）から選択される。
【００２６】
１つの好ましい実施態様では、充填材は、石灰石、好ましくはリサイクルされた石灰石である。
【００２７】
１つの実施態様では、バッキング組成物は、０質量％〜２質量％の抗酸化剤をさらに含んでいてよい。
【００２８】
１つの実施態様では、本明細書で教示するカーペット又はカーペットタイルは、ビチューメンを本質的に含まないことができる。
【００２９】
１つの実施態様では、本明細書で教示するカーペット又はカーペットタイルは、炭化水素ワックスを本質的に含まないことができる。
【００３０】
第２の側面では、本発明は、
−  ヤーン又は繊維を含む表面と、プレコート層を含む裏面とを含む、プレコーティングされたトップクロスを準備する工程；
−  本明細書で教示するバッキング組成物を調製する工程；及び
−  前記バッキング組成物を前記プレコート層上に適用（apply）する工程
を含む、本明細書で教示するカーペット又はカーペットタイルの製造方法に関する。
【発明を実施するための形態】
【００３１】
本発明は、トップクロス、プレコート層、及びバッキング層を含むカーペット又はカーペットタイルであって、前記バッキング層は、バッキング組成物を含み、前記バッキング組成物は、（１）樹脂、好ましくはロジン又はロジン誘導体；（２）油、好ましくは天然由来の油；（３）任意に、熱可塑性エラストマー；及び（４）充填材を含む、カーペット又はカーペットタイルに関する。
【００３２】
カーペット又はカーペットタイルにおいて、テキスタイルトップクロスは、タフティング法、ウィービング法、又はニードルフェルト法によって最も一般的に製造される。 次に、接着剤であることが多いプレコート層をテキスタイルトップクロスの裏側（非装飾側）に塗布して、ヤーン又は繊維をテキスタイルトップクロスにしっかりと固定することができる。このプレコート層は、ヤーンフィラメント又は繊維がトップクロス内で確実に一緒に結合されるようにする。得られたプレコートトップクロスは、その表面側にヤーン又は繊維を含み、その裏面にプレコート層を含む。 続いて、バッキング層をプレコート層上に塗布して、平坦性を高め、寸法安定性、剛性、及び重量を与え、そして設置のための接着剤の必要性を最小限にすることができる。 寸法安定性のためのガラスベール又はガラススクリム、及び／又は不織布被覆フリース等の他の層を組み込んで、カーペット又はカーペットタイルを構成することができるが、本発明の文脈において、これらの層は必須ではない。
【００３３】
充填材を除くバッキング組成物の成分は、「バインダー」を構成する。カーペット又はカーペットタイルのバッキング組成物中のこのバインダーは、好ましくは、少なくとも７５％、好ましくは少なくとも８０％、好ましくは少なくとも８５％、より好ましくは少なくとも９０％、さらにより好ましくは少なくとも９５％のバイオベースの材料を含み、そして 好ましくは完全にバイオベースである。本明細書で使用される「バイオベース」という用語は、先史時代の生物から作られた再生不可能な化石燃料とは対照的に、現代の生物に由来する物質から意図的に作られた材料を指す。
【００３４】
適切な樹脂は、通常、室温で固体形態である。樹脂は、樹脂を室温で取り扱うことを可能にし、混合及び適用の工程を合理的な加工温度にすることを可能にするために、理想的には約６５℃〜約１６０℃、好ましくは約８０℃〜１２０℃の融点を有する。
【００３５】
本発明の文脈において使用される樹脂は、天然又は合成の樹脂であり得る。樹脂は、好ましくは天然樹脂であり、より好ましくはロジン、すなわち、未変性ロジン、又はロジンの変性によってロジンから誘導されたロジン（すなわちロジン誘導体）である。ロジンは、マツ及び他の植物、主に針葉樹から得られる樹脂である。それは半透明であり、黄色から黒まで色が様々である。室温でロジンはもろくなるが、ストーブトップ温度で溶ける。それは主として様々な樹脂酸からなる。本発明で使用されるロジンは、変性されていてもよく、例えば、エステル化ロジン、水添ロジン、二量化ロジン、フェノールロジン、テルペンロジン等であってよい。適切なエステル化ロジンは、ロジンと、モノ−、ジ−、トリ−、テトラ−、多官能−アルコール又はそれらの組み合わせ（メチルアルコール、ジプロピレングリコール、グリセリン、ペンタエリスリトール、及びそれらの組み合わせを含む）との反応生成物であってよい。本発明で使用されるロジン又はロジン誘導体は、任意の市販の種類のロジン、例えば、木材ロジン、ガムロジン、トールオイルロジン、及び、それらの粗製又は精製状態のそれらの混合物等から誘導することができる。
【００３６】
油は天然油でも合成油でもよいが、好ましくは天然油、好ましくは植物油であり、これらは任意に精製又は変性され、例えば水素添加又は部分水素添加されていてよく、より好ましくは、菜種油、精製菜種油、ひまわり油、及び精製ひまわり油からなる群から選択される。油を添加することによって、組成物の充填材の充填量を増加させることができ、それによって必要とされるポリマーの量が低減される。そのようなポリマーは比較的高い環境影響を有する。組成物に組み入れることができる充填材の量を増やすことは、充填材が比較的低い環境影響を有するため、非常に有益である。油は可塑剤としても作用し、バッキング組成物を軟化させ、バッキング組成物をより柔軟にする。
【００３７】
充填材は、任意の周知の充填材、例えば、鉱物充填材又は有機充填材等であってよい。適切な種類の充填材としては、炭酸カルシウム（石灰石）、ケイ酸塩、シリカ、シリカの酸化物、アンチモンの炭酸塩、硫酸塩及び酸化物、アルミニウム三水和物、カーボンブラック、タルク、粘土、カオリン、木粉及び殻粉が挙げられる。充填材の粒径は、約０．０１μｍ〜約１ｍｍの範囲の大きさであり得、そして所望の平均粒径となるように分別又は分類され得る。これらの充填材に加えて、様々に形づくられた充填材、バイオベース充填材及び／又は再生充填材、例えば、木材チップ、天然繊維、植物殻、植物残渣、合成繊維、ガラス繊維、再生繊維、再生ゴム、再生プラスチック及び他の再生材料等を、本明細書中で教示する組成物中に組み入れることができる。
【００３８】
１つの好ましい実施態様では、充填材は、石灰石、好ましくはリサイクルされた石灰石である。
【００３９】
熱可塑性エラストマーは、本明細書に教示されるバッキング組成物中に存在していても存在していなくてもよい。存在する場合、本明細書で教示するバッキング組成物は、好ましくは、約０．１質量％〜約５質量％の熱可塑性エラストマー、例えば、約０．２０質量％〜約４．０質量％、約０．３０質量％〜約３．５質量％、及び約０．５０％〜約３．０質量％等の熱可塑性エラストマーを含む。
【００４０】
熱可塑性エラストマーは、いわゆるビチューメン改質剤であってよい。それはエチレンと酢酸ビニルとのコポリマー（ＥＶＡ）、ポリスチレンとポリブタジエンとのブロックコポリマー（ＳＢＳ）、例えば１０質量％〜７０質量％のスチレン含有量を有するＳＢＳ、スチレン−ブタジエンゴム（ＳＢＲ）、又は他の熱可塑性エラストマーであってよい。
【００４１】
熱可塑性エラストマーは、エチレン−酢酸ビニル（ＥＶＡ）とすることができる。ＥＶＡは、エチレンと酢酸ビニルの共重合体である。酢酸ビニルの質量割合は、１〜５０質量％、例えば１０〜４０質量％の範囲で様々であってよく、残りはエチレンである。それは、典型的なエラストマー特性（すなわち、靭性及び柔軟性）を有するポリマーである。熱可塑性エラストマーを添加すると、バッキング組成物の弾性及び耐クリープ性が向上する。ビチューメン改質剤すなわち熱可塑性エラストマーは、一般に、高温（一般に１７０℃超）で、かつ／あるいは高剪断ミキサー中で、カーペットバッキングと混合される。市場で入手可能な２つの一般的なビチューメン改質剤すなわち熱可塑性エラストマーは、ＳＢＳブロックコポリマー（例えば、Ｋｒａｔｏｎ製のＫｒａｔｏｎ ＤＳＢＳ（登録商標））又はＥＶＡエラストマー（例えば、ＥｘｘｏｎＭｏｂｉｌ製のＰｏｌｙｂｉｌｔ １０６（登録商標））である。
【００４２】
１つの実施形態では、熱可塑性エラストマーは、ポリオレフィンポリマー改質剤、好ましくは市販されているポリオレフィン、例えば、Ｅｘｘｏｎ  Ｍｏｂｉｌｅ  Ｖｉｓｔａｍａｘｘ（登録商標）顆粒である。
【００４３】
１つの実施形態では、熱可塑性エラストマーは、ポリヒドロキシアルカノエートポリマー改質剤、好ましくは市販されているポリヒドロキシアルカノエート、例えば、Ｍｅｔａｂｏｌｉｘ（登録商標）ミレル顆粒である。 
【００４４】
１つの実施形態では、バッキング組成物は、バッキング組成物の経時的劣化を防ぐために、０〜２質量％の酸化防止剤をさらに含む。適切な酸化防止剤の非限定的な例には、立体障害フェノール、立体障害アミン、及びホスフィット、例えば、ＢＡＳＦからのＩｒｇａｎｏｘ（登録商標）１０１０及びＩｒｇａｆｏｓ（登録商標）１６８、並びにＳＩグループからのＥｔｈａｎｏｘ ３１０（登録商標）等が含まれる。
【００４５】
１つの実施形態では、カーペット又はカーペットタイルは、バッキング組成物からなるバッキング層を含み、前記バッキング組成物は、以下を含む：
（１）約５質量％〜約５０質量％、好ましくは約６質量％〜約４０質量％、より好ましくは約７質量％〜約３５質量％、さらにより好ましくは約８質量％〜約３２質量％、さらにより好ましくは約９質量％〜約３０質量％、例えば約１０質量％〜約２８質量％又は約１１〜約２５質量％等の、樹脂、例えばロジン又はロジン誘導体等；
（２）約０．１質量％〜約２０質量％、例えば、約０．１質量％〜約１５質量％、約０．２５質量％〜約１１質量％、約０．５質量％〜約１０質量％、約０．８質量％〜約８質量％、約１質量％〜約６質量％、約１．４質量％〜約５質量％、約１．８質量％〜約４質量％ ｗ）等の、油、例えば、植物油等、例えば菜種油；
（３）約０質量％〜約１０質量％、例えば、約０．１質量％〜約１０質量％、約０．２質量％〜約９質量％、約０．３質量％〜約８質量％、約０．４質量％〜約６質量％、約０．５質量％〜約４質量％、又は約０．７５質量％〜約２．５質量％等の、熱可塑性エラストマー；及び
（４）約５０質量％〜約９５質量％、例えば、約６０質量％〜約９４質量％、約７０質量％〜約９２質量％、約７５質量％〜約９０質量％、約７５質量％〜約８８質量％、約７７質量％〜約８６質量％等の、充填材。バッキング組成物は、典型的には、プレコートトップクロスのプレコート層上に適用される。
【００４６】
適切な実施形態では、本明細書に教示されるバッキング組成物は以下を含む：
（１）約５質量％〜約５０質量％、好ましくは約６質量％〜約４０質量％、より好ましくは約７質量％〜約３５質量％、さらにより好ましくは約８質量％〜約３２質量％、さらにより好ましくは約９質量％〜約３０質量％、例えば約１０質量％〜約２８質量％又は約１１〜約２５質量％等の、本明細書に教示されるロジン又はロジン誘導体；
（２）約０．１質量％〜約２０質量％、例えば、約０．１質量％〜約１５質量％、約０．２５質量％〜約１１質量％、約０．５質量％〜約１０質量％、約０．８質量％〜約８質量％、約１質量％〜約６質量％、約１．４質量％〜約５質量％、約１．８質量％〜約４質量％ ｗ）等の、植物油、例えば、任意に精製されていてよい菜種油等；
（３）約０質量％〜約１０質量％、例えば、約０．１質量％〜約１０質量％、約０．２質量％〜約９質量％、約０．３質量％〜約８質量％、約０．４質量％〜約６質量％、約０．５質量％〜約４質量％、又は約０．７５質量％〜約２．５質量％等の、エチレン−酢酸ビニルコポリマー；及び
（４）約５０質量％〜約９５質量％、例えば、約６０質量％〜約９４質量％、約７０質量％〜約９２質量％、約７５質量％〜約９０質量％、約７５質量％〜約８８質量％、約７７質量％〜約８６質量％等の、充填材、例えば石灰石等。
【００４７】
バッキング組成物は、材料の軟化点及び稠度（consistency）によって特徴付けられ得る。軟化点は、材料の稠度に対する温度の影響の尺度である。軟化点は、当技術分野において公知の任意の方法に準拠して測定することができ、例えば、ＥＮ１４２７：２００７の、−ビチューメン及びビチューメンバインダー−軟化点の測定−環球法に記載の方法に準拠して測定することができる。特定の温度、負荷及び負荷時間の条件下での材料の稠度は、当技術分野で公知の任意の方法を使用して測定することができ、例えば、ＥＮ１４２６：２００７の、−ビチューメン及びビチューメンバインダー−針貫入の測定の方法に準拠して測定することができる。針貫入とも呼ばれる稠度は、標準的な針が材料に貫入する、ミリメートルの１／１０単位の距離で表される。
【００４８】
好適な実施形態では、バッキング組成物は、環球式軟化点が、好ましくはＥＮ１４２７：２００７に準拠して測定して、６０〜１８０℃、好ましくは７０〜１６０℃、より好ましくは７５〜１４０℃、さらにより好ましくは８０〜１２０℃の範囲にあり、かつ／あるいは、２５℃での針貫通が、好ましくはＥＮ１４２６：２００７に準拠して測定して、０．２〜２００×０．１ｍｍ、例えば、０．５〜１００×０．１ｍｍ、０．８〜７５×０．１ｍｍ、又は１〜５０×０．１ｍｍ等の範囲であることを特徴とする。  
【００４９】
製造されたカーペットは、ＥＮ１３０７−２０１４：テキスタイル床材−分類に準拠して分類することができる。この欧州規格は、次の特性：摩耗、外観保持、追加の性能特性、及び高級評価分類のうちの１つ又は複数に関して、敷物及びランナー（ＩＳＯ  ２４２４を参照）を除くすべてのテキスタイル床材及びカーペットタイルを、使用クラスに分類するための要件を規定している。
【００５０】
本発明は、
−  本明細書に教示される、ヤーン又は繊維を含む表面側と、プレコート層を含む裏面側とを含む、プレコーティングされた上布を準備する工程；
−  本明細書に教示されるバッキング組成物を調製する工程；及び
−  前記バッキング組成物を前記プレコート層上に適用する工程
を含む、本明細書に教示されるカーペット又はカーペットタイルの製造方法にも関する。
【００５１】
プレコーティングされたトップクロスは、上で教示したとおり、プレコート層をテキスタイルトップクロス上に適用することによって調製することができる。
【００５２】
任意選択で、ガラスベール、ガラススクリム、フォーム層、不織布被覆フリース等を含むがこれらに限定されない他の層が、バッキング組成物の適用前、適用中又は適用後に追加される。
【００５３】
本明細書に教示されるバッキング組成物は、前記バッキング組成物の個々の成分を混合して溶融状態の組成物にすることによって調製することができる。溶融状態は、通常、高温、例えば１２０〜２００℃等で起こる。次いで、このバッキング組成物は、当技術分野で知られている任意の方法を使用して、シート様構造に形成することができ、次いで、プレコーティングされたトップクロスの裏面（プレコート層を含む側面）上に適用されて、バッキング層を形成することができる。ガラスベール又はスクリムを、当技術分野において公知の任意の方法を使用して、寸法安定性のためにバッキング層に組み入れてもよい。２層以上のバッキング層を適用して、例えば、別の層、例えばフォーム層、ガラスベール又はガラススクリム等を、前記２つ以上のバッキング層の間に追加することができる。バッキング層の外表面側に、ポリプロピレン不織布等のカバーフリースを加えて、床への付着又は汚れを防ぐことができる。
【実施例】
【００５４】
熱可塑性組成物を含まない、以下のバッキング組成物を調製した：
石灰石充填材                    ８２．０質量％
ロジングリセリンエステル        １５．２質量％
精製ひまわり油−高オレイン酸      ２．８質量％。
【００５５】
このバッキング組成物の軟化点は、ＥＮ１４２７：２００７に準拠して測定して、９４℃であった。バッキング組成物の２５℃での針貫入は、ＥＮ１４２６：２００７に準拠して測定して、１０．９×０．１ｍｍであった。バッキング組成物のバインダーは、１００％のバイオベース含量を有していた。
このバッキング組成物を、１４０℃〜１５０℃の温度で、ブレードミキサー内で、１工程で混合した。
【００５６】
熱可塑性組成物を含む、以下のバッキング組成物を調製した：
石灰石充填材                                        ８２．０質量％
ロジングリセリンエステル                            １４．３質量％
精製菜種油                                            ２．３質量％
ビニル酢酸含量２４％のエチレン−ビニル酢酸（ＥＶＡ）  １．４質量％。
【００５７】
このバッキング組成物の軟化点は、ＥＮ１４２７：２００７に準拠して測定して、１００℃であった。バッキング組成物の２５℃での針貫入は、ＥＮ１４２６：２００７に準拠して測定して、２．５×０．１ｍｍであった。バッキング組成物のバインダーは、９２％のバイオベース含量を有していた。
【００５８】
このバッキング組成物の個々の成分と、熱可塑性エラストマーとを、以下の２工程で、一緒に混合してバッキング組成物に組み入れた。
【００５９】
工程１：
最初の工程では、ＥＶＡ顆粒の全てを、１８５℃に加熱したニーダー内で、石灰石／ロジン／菜種油の混合物の一部に混ぜ入れることによって、プレミックスを作成した。この工程は、ＥＶＡが他の成分と十分に混合されるために十分なせん断及び温度を提供するように実施した。これにより、以下の組成のプレミックスが得られた：
石灰石充填材                                        ７２．４質量％
ロジングリセリンエステル                            １２．７質量％
精製菜種油                                            ６．０質量％
ビニル酢酸含量２４％のエチレン−ビニル酢酸（ＥＶＡ）  ８．９質量％。
【００６０】
工程２：
第二の工程では、石灰石、ロジン、及び菜種油の残りの部分を、標準的な加熱された混合容器内で１６０℃にてプレミックスと混合し、バッキング組成物の最終組成物を得た。
【００６１】
このバッキング組成物を、次に、シート様構造に形成させ、プレコーティングされたトップクロスのプレコート層上に約１６０℃の温度で適用した。このケースでは、タフティングされた（房状の）ループパイルカーペットを使用した。ガラスベール又はガラススクリムを、寸法安定性のために、バッキング組成物に組み入れた。バッキング組成物の外側表面に、床への粘着又は床の汚染を避けるために、被覆フリースを加えた。最後に、カーペットをカーペットタイルに切り分けた。
【００６２】
製造したタフティングされたループパイルカーペットタイルは、ＥＮ１３０７−２０１４：テキスタイル床材−分類に準拠した、「使用クラス３３：商業的な長時間使用」に適合する基準に合格した。排出測定（emission measurement）により、このバッキングは低排出であり、「ＧＵＴ製品試験２０１０：μｇ／ｍ３単位の排出限界値チャンバー試験」に記載されている通りの、厳格な、コミュニティ環境に優しいカーペット（geminschaft umweltfreundlicher teppichboden:ＧＵＴ）のカーペット排出要件に合格する必要があるカーペットに適していることが示された。このバッキングには、使用禁止の対象となる物質、又は汚染物質のＧＵＴリストに記載されている限界値を持つ物質が含まれていないため、汚染物質に関する厳しいＧＵＴ要件を満たす必要があるカーペットに適している。
【００６３】
バイオベースの素材を使用することによって、カーペットのバッキングが地球温暖化に与える影響が軽減された。天然樹脂及びオイル中に存在する炭素は、空気中に存在するＣＯ２から隔離されている。製品が焼却されると、エネルギーの無駄遣いを伴う可能性があるが、隔離されたＣＯ２は大気中に放出され、余分なＣＯ２は生成されない。
【国際調査報告】
2019521764.tif 000002
2019521764.tif 000003